"A着色剤と、B少なくともオキシム系化合物を含む光重合開始剤と、C含有量が全固形分に対して10~50質量であるラジカル重合性モノマーと、D含有量が全固形分に対して20質量以下であるバインダーと、E単官能チオール化合物と、を少なくとも含むネガ型硬化性組成物。前記B光重合開始剤の含有量が、前記Cラジカル重合性モノマーの固形分質量に対して1~20質量である、請求項1に記載のネガ型硬化性組成物。しかしながら、特許文献4に記載の重合系では、エンとして活性なオレフィンやアリルエーテルを用いており、硬化性組成物の保存安定性が悪いといった問題があり、更に微細なパターン形成への適用には多くの問題を抱えていた。また、特許文献5~8に記載の重合系では、カラーフィルタ系へのチオール化合物の適用はいくつか開示されているものの、光重合開始剤が限定されていたり、組成物が特殊な系になっていたりして汎用的な技術であるとは言い難かった。また、微細なパターン形成への技術開示に関しては全く知見が無かった。すなわち、従来のエン-チオール系の技術では、矩形なパターン形成をするのは困難であった。さらには、硬化性組成物の保存安定性も悪く改良が求められていた。本発明は以下の目的を達成することを課題とする。すなわち、低バインダー含有量処方においても、高感度で現像性に優れ、矩形な微細パターン形成が可能なネガ型硬化性組成物を提供することを目的する。また、矩形性に優れ、現像残渣のない良好なプロファイルを示すコストパフォーマンスの高いカラーフィルタ、特には固体撮像素子用のカラーフィルタ及びその製造方法を提供することを目的とする。本発明者等は上記課題を解決すべく、ネガ型硬化性組成物の組成成分を鋭意検討した結果、低バインダー含有量処方において、単官能チオール化合物を用いることにより、高感度で現像性に優れながらも矩形な微細パターン形成が可能であるネガ型硬化性組成物を得られることを見出し、本発明に到達した。前記課題を解決するための具体的手段は以下の通りである。<1>A着色剤と、B少なくともオキシム系化合物を含む光重合開始剤と、C含有量が全固形分に対して10~50質量であるラジカル重合性モノマーと、D含有量が全固形分に対して20質量以下であるバインダーと、E単官能チオール化合物と、を少なくとも含むネガ型硬化性組成物。<2>前記B光重合開始剤の含有量が、前記Cラジカル重合性モノマーの固形分質量に対して1~20質量である、前記<1>に記載のネガ型硬化性組成物。<3>A着色剤と、B光重合開始剤と、C含有量が全固形分に対して10~50質量であるラジカル重合性モノマーと、D含有量が全固形分に対して20質量以下であるバインダーと、E単官能チオール化合物と、を少なくとも含むネガ型硬化性組成物を用いてなるカラーフィルタ。<4>A着色剤と、B光重合開始剤と、C含有量が全固形分に対して10~50質量であるラジカル重合性モノマーと、D含有量が全固形分に対して20質量以下であるバインダーと、E単官能チオール化合物と、を少なくとも含むネガ型硬化性組成物を支持体上に塗布してネガ型硬化性組成物層を形成する工程と、前記ネガ型硬化性組成物層を、マスクを通して露光、現像して、前記支持体上にパターンを形成する工程とを含むカラーフィルタの製造方法。本発明によれば、低バインダー含有量処方においても、高感度で現像性に優れ、矩形な微細パターン形成が可能なネガ型硬化性組成物を提供することができる。また、優れた特性を有するコストパフォーマンスの高いカラーフィルタ、特には固体撮像素子用のカラーフィルタ及びその製造方法を提供することができる。本発明のネガ型硬化性組成物は、A着色剤と、B光重合開始剤と、Cラジカル重合性モノマーと、Dバインダーと、E単官能チオール化合物と、を少なくとも含み、Cラジカル重合性モノマーの含有量が全固形分に対して10~50質量であり、Dバインダーの含有量が全固形分に対して20質量以下であることを特徴とする。単官能チオール化合物を含むことで、低バインダー含有量処方において、高感度で、且つ、現像性に優れながらも矩形なパターン形成が可能特にステッパー露光によりパターン形成した時であるネガ型硬化性組成物とすることができる。-A着色剤-本発明のネガ型硬化性組成物は、着色剤の少なくとも1種を含有する。本発明においては前記着色剤として、従来カラーフィルタ用として公知の顔料および染料を特に制限はなく使用できる。~顔料~本発明のネガ型硬化性組成物に含有しうる顔料としては、従来公知の種々の無機顔料又は有機顔料を挙げることができるが、透過率の高い顔料であることが好ましい。ここで透過性の高い顔料とは、Redカラーフィルタに用いられる顔料であれば600~700nmの吸光度が小さい顔料、Greenカラーフィルタに用いられる顔料であれば525~575nmの吸光度が小さい顔料、Blueカラーフィルタに用いられる顔料であれば、425~475nmの吸光度が小さい顔料をいう。無機顔料としては、金属酸化物、金属錯塩等で示される金属化合物を挙げることができ、具体的には、鉄、コバルト、アルミニウム、カドミウム、鉛、銅、チタン、マグネシウム、クロム、亜鉛、アンチモン等の金属酸化物、及び前記金属の複合酸化物を挙げることができる。有機顔料としては、例えば、C.I.ピグメントイエロー11,24,31,53,83,93,99,108,109,110,138,139,147,150,151,154,155,167,180,185,199,;C.I.ピグメントオレンジ36,38,43,71;C.I.ピグメントレッド81,105,122,149,150,155,171,175,176,177,209,220,224,242,254,255,264,270;C.I.ピグメントバイオレット19,23,32,39;C.I.ピグメントブルー1,2,15,15:1,15:3,15:6,16,22,60,66;C.I.ピグメントグリーン7,36,37;C.I.ピグメントブラウン25,28;C.I.ピグメントブラック1,7;カーボンブラック等を挙げることができる。本発明においては、特に顔料の構造式中に塩基性のN原子を含むものを好ましく用いることができる。これら塩基性のN原子を含む顔料は、本発明のネガ型硬化性組成物中で良好な分散性を示す。その原因については十分解明されていないが、重合性成分と顔料との親和性の高さが影響しているものと推定される。本発明において好ましく用いることができる顔料として、以下のものを挙げることができる。但し本発明は、これらに限定されるものではない。C.I.ピグメントイエロー11,24,108,109,110,138,139,150,151,154,167,180,185,C.I.ピグメントオレンジ36,71,C.I.ピグメントレッド122,150,171,175,177,209,224,242,254,255,264,C.I.ピグメントバイオレット19,23,32,C.I.ピグメントブルー15:1,15:3,15:6,16,22,60,66,C.I.ピグメントブラック1これら有機顔料は、単独で、または2種以上を組合せて用いることができる。2種以上を組合せて用いることで、顔料の色純度を向上させることができる。例えば、本発明の着色感光性組成物をカラーフィルタの着色パターン形成に使用する場合には、2種以上の顔料を組合せで用いることが好ましい。これによりカラーフィルタの着色パターンの色純度をより向上させることができる。顔料及び顔料の組合せの具体例を以下に示す。例えば、赤の顔料としては、アントラキノン系顔料、ペリレン系顔料、及びジケトピロロピロール系顔料のそれぞれの単独使用、並びにこれらの赤色顔料の少なくとも1種と、ジスアゾ系黄色顔料、イソインドリン系黄色顔料、キノフタロン系黄色顔料及びペリレン系赤色顔料の少なくとも1種との組合せなどが挙げられる。前記アントラキノン系顔料としては、例えば、C.I.ピグメントレッド177が挙げられ、前記ペリレン系顔料としては、例えば、C.I.ピグメントレッド155、C.I.ピグメントレッド224が挙げられ、ジケトピロロピロール系顔料としては、例えば、C.I.ピグメントレッド254が挙げられる。本発明においては、色再現性の点でアントラキノン系顔料、ペリレン系顔料、又はジケトピロロピロール系顔料とC.I.ピグメントイエロー139との組合せが好ましい。前記組合せにおける赤色顔料と黄色顔料との質量比は、100/50~100/5が好ましい。100/5以下とすることで400nmから500nmの光透過率を抑えることができ、色純度をより向上させることが容易になる。また100/50以上とすることで主波長が短波長よりになることを防ぐことができ、NTSC目標色相からのずれをより小さくすることができる。上記質量比としては、100/30~100/10の範囲が特に好適である。なお、2種以上の赤色顔料を組合せる場合には、それぞれの含有比率を色度に併せて調整することができる。また、緑の顔料としては、ハロゲン化フタロシアニン系顔料の単独使用、並びに、これとジスアゾ系黄色顔料、キノフタロン系黄色顔料、アゾメチン系黄色顔料又はイソインドリン系黄色顔料との混合を用いることができる。例えば、このような組合せとしては、C.I.ピグメントグリーン7、36、37と、C.I.ピグメントイエロー83、C.I.ピグメントイエロー138、C.I.ピグメントイエロー139、C.I.ピグメントイエロー150、C.I.ピグメントイエロー180又はC.I.ピグメントイエロー185との組合せが好ましい。前記組合せにおける緑顔料と黄色顔料との質量比は、100/150~100/5が好ましく、100/120~100/30の範囲が特に好ましい。青の顔料としては、フタロシアニン系顔料を単独で、並びに、これとジオキサジン系紫色顔料との組合せを用いることができる。例えばC.I.ピグメントブルー15:6とC.I.ピグメントバイオレット23との混合が好ましい。前記組合せにおける青色顔料と紫色顔料との質量比は、100/30~100/1が好ましく、より好ましくは100/10~100/1である。また、本発明のネガ型硬化性組成物をカラーフィルタのブラックマトリックス形成に使用する場合に用いられる顔料としては、カーボン、チタンカーボン、酸化鉄、酸化チタン単独又はそれらの組合せが用いられ、カーボンとチタンカーボンとの組合せが好ましい。また、その組合せにおけるカーボンとチタンカーボンとの質量比は、100/60~100/1の範囲が好ましい。本発明の着色感光性組成物をカラーフィルタ用として用いる場合には、着色剤である顔料の一次粒子径は、色ムラやコントラストの観点から、100nm以下であることが好ましく、また、分散安定性の観点から5nm以上であることが好ましい。顔料の一次粒子径としてより好ましくは、5~75nmであり、更に好ましくは5~55nmであり、特に好ましくは5~35nmである。顔料の一次粒子径は、電子顕微鏡等の公知の方法で測定することができる。本発明における顔料としては、アントラキノン系、アゾメチン系、ベンジリデン系、シアニン系、ジケトピロロピロール系、フタロシアニン系から選ばれる顔料であることが好ましい。~染料~本発明の着色剤としては、カラーフィルタの高精細化の観点では染料を用いることが好ましい。本発明のネガ型硬化性組成物に含有しうる染料としては、特に制限がなく、例えば、従来カラーフィルタ用として公知の染料なども挙げられる。上記公知の染料としては、例えば、特開昭64-90403号公報、特開昭64-91102号公報、特開平1-94301号公報、特開平6-11614号公報、特許2592207号、米国特許第4,808,501号明細書、米国特許第5,667,920号明細書、米国特許第5,059,500号明細書、特開平5-333207号公報、特開平6-35183号公報、特開平6-51115号公報、特開平6-194828号公報等に記載の色素が挙げられる。本発明における有機溶剤可溶性染料として用いることのできる染料の化学構造としては、トリフェニルメタン系、アントラキノン系、ベンジリデン系、オキソノール系、シアニン系、フェノチアジン系、ピロロピラゾールアゾメチン系、キサンテン系、フタロシアニン系、ベンゾピラン系、インジゴ系、等が挙げられる。本発明における有機溶剤可溶性染料として特に好ましくは、ピラゾールアゾ系、アニリノアゾ系、ピラゾロトリアゾールアゾ系、ピリドンアゾ系、アントラキノン系、アンスラピリドン系の染料である。また、水またはアルカリ現像を行うレジスト系の場合には現像によりバインダーおよび/または染料を完全に除去するという観点から、本発明における有機溶剤可溶性染料として酸性染料および/またはその誘導体が好適に使用できることがある。そのほか、本発明における有機溶剤可溶性染料としては、直接染料、塩基性染料、媒染染料、酸性媒染染料、アゾイック染料、分散染料、油溶染料、食品染料、および/またはこれらの誘導体等も好適に使用することができる。酸性染料上記酸性染料について説明する。酸性染料は、スルホ基やカルボキシ基やフェノール性水酸基等の酸性基を有する色素であれば特に限定されないが、有機溶剤や現像液に対する溶解性、塩基性化合物との塩形成性、吸光度、硬化性組成物中の他の成分との相互作用、耐光性、耐熱性等の必要とされる性能の全てを考慮して選択される。以下、上記酸性染料の具体例を挙げる。但し、本発明においてはこれらに限定されるものではない。例えば、acidalizarinvioletN;acidblack1,2,24,48;acidblue1,7,9,15,18,23,25,27,29,40,42,45,51,62,70,74,80,83,86,87,90,92,96,103,112,113,120,129,138,147,150,158,171,182,192,210,242,243,256,259,267,278,280,285,290,296,315,324:1,335,340;acidchromevioletK;acidFuchsin;acidgreen1,3,5,9,16,25,27,50,58,63,65,80,104,105,106,109;acidorange6,7,8,10,12,26,50,51,52,56,62、63,64、74,75、94、95,107,108,169,173;acidred1,4,8,14,17,18,26,27,29,31,34,35,37,42,44,50,51,52,57,66,73,80,87,88,91,92,94,97,103,111,114,129,133,134,138,143,145,150,151,158,176,182,183,198,206,211,215,216,217,227,228,249,252,257,258,260,261,266,268,270,274,277,280,281,195,308,312,315,316,339,341,345,346,349,382,383,394,401,412,417,418,422,426;acidviolet6B,7,9,17,19;acidyellow1,3,7,9,11,17,23,25,29,34,36,38,40、42,54,65,72,73,76,79,98,99,111,112,113,114,116,119,123,128,134,135,138,139,140,144,150、155,157,160,161,163,168,169,172,177,178,179,184,190,193,196,197,199,202,203,204,205,207,212,214,220,221,228,230,232,235,238,240,242,243,251;DirectYellow2,33,34,35,38,39,43,47,50,54,58,68,69,70,71,86,93,94,95,98,102,108,109,129,136,138,141;DirectOrange34,39,41,46,50,52,56,57,61,64,65,68,70,96,97,106,107;DirectRed79,82,83,84,91,92,96,97,98,99,105,106,107,172,173,176,177,179,181,182,184,204,207,211,213,218,220,221,222,232,233,234,241,243,246,250;DirectViolet47,52,54,59,60,65,66,79,80,81,82,84,89,90,93,95,96,103,104;DirectBlue57,77,80,81,84,85,86,90,93,94,95,97,98,99,100,101,106,107,108,109,113,114,115,117,119,137,149,150,153,155,156,158,159,160,161,162,163,164,166,167,170,171,172,173,188,189,190,192,193,194,196,198,199,200,207,209,210,212,213,214,222,228,229,237,238,242,243,244,245,247,248,250,251,252,256,257,259,260,268,274,275,293;DirectGreen25,27,31,32,34,37,63,65,66,67,68,69,72,77,79,82;MordantYellow5,8,10,16,20,26,30,31,33,42,43,45,56,50,61,62,65;MordantOrange3,4,5,8,12,13,14,20,21,23,24,28,29,32,34,35,36,37,42,43,47,48;MordantRed1,2,3,4,9,11,12,14,17,18,19,22,23,24,25,26,30,32,33,36,37,38,39,41,43,45,46,48,53,56,63,71,74,85,86,88,90,94,95;MordantViolet2,4,5,7,14,22,24,30,31,32,37,40,41,44,45,47,48,53,58;MordantBlue2,3,7,8,9,12,13,15,16,19,20,21,22,23,24,26,30,31,32,39,40,41,43,44,48,49,53,61,74,77,83,84;MordantGreen1,3,4,5,10,15,19,26,29,33,34,35,41,43,53;FoodYellow3;およびこれらの染料の誘導体が挙げられる。上記の酸性染料の中でも、acidblack24;acidblue23,25,29,62,80,86,87,92,138,158,182,243,324:1;acidorange8,51,56,74,63,74;acidred1,4,8,34,37,42,52,57,80,97,114,143,145,151,183,217,249;acidviolet7;acidyellow17,25,29,34,42,72,76,99,111,112,114,116,134,155,169,172,184,220,228,230,232,243;acidGreen25;などの染料およびこれらの染料の誘導体が好ましい。また、上記以外の、アゾ系、キサンテン系、フタロシアニン系の酸性染料も好ましく、C.I.SolventBlue44,38;C.I.SolventOrange45;RhodamineB;Rhodamine110;3-[5-chloro-2-phenoxyphenylhydrazono]-3,4-dihydro-4-oxo-5-[phenylsulfonylamino]-2,7-Naphthalenedisulfonicacid等の酸性染料およびこれらの染料の誘導体も好適に使用することができる。上記酸性染料の誘導体としては、スルホン酸やカルボン酸等の酸性基を有する酸性染料の無機塩、酸性染料と含窒素化合物との塩、酸性染料のスルホンアミド体等が使用でき、硬化性組成物溶液として溶解させることができるものであれば特に限定されないが、有機溶剤や現像液に対する溶解性、吸光度、硬化性組成物中の他の成分との相互作用、耐光性、耐熱性等の必要とする性能の全てを考慮して選択される。上記酸性染料と含窒素化合物との塩について説明する。酸性染料と含窒素化合物との塩を形成する方法は、酸性染料の溶解性改良有機溶剤への溶解性付与や、耐熱性および耐光性改良に効果的な場合がある。酸性染料と塩を形成する含窒素化合物、および酸性染料とアミド結合を形成する含窒素化合物について説明する。含窒素化合物は、塩またはアミド化合物の有機溶剤や現像液に対する溶解性、塩形成性、染料の吸光度色価、硬化性組成物中の他の成分との相互作用、着色剤としての耐熱性および耐光性等の全てを勘案して選択される。吸光度色価の観点のみで選択する場合には、上記含窒素化合物としてはできるだけ分子量の低いものが好ましく、中でも分子量300以下のものが好ましく、分子量280以下のものがより好ましく、分子量250以下のものが特に好ましい。酸性染料と含窒素化合物との塩における、含窒素化合物/酸性染料のモル比以下、nという。について説明する。上記nは、酸性染料分子と対イオンであるアミン化合物とのモル比率を決定する値であり、酸性染料-アミン化合物の塩形成条件によって自由に選択することができる。具体的には、酸性染料中の酸の官能基数の0<n≦5の間の数値が実用上多く用いられ、有機溶剤や現像液に対する溶解性、塩形成性、吸光度、硬化性組成物中の他の成分との相互作用、耐光性、耐熱性等、必要とする性能の全てを考慮して選択される。吸光度のみの観点で選択する場合には、上記nは0<n≦4.5の間の数値をとることが好ましく、0<n≦4の間の数値をとることがさらに好ましく、0<n≦3.5の間の数値をとることが特に好ましい。上記に示した酸性染料はその構造上酸性基を導入したことにより、酸性染料としてなりたっていることから、その置換基を変更することにより、非酸性染料とすることができる。酸性染料は、アルカリ現像の際に好適に作用する場合もあるが、一方で過現像となってしまうこともあり、非酸性染料を好適に使用する場合もある。該非酸性染料としては、上記において例示した酸性染料の酸性基を有さない染料などが好適に使用される。これら染料は、補色系であるイエロー、マゼンタ、シアンを構成する場合は、それぞれ単色の染料を用いるが、原色系であるレッド、グリーン、ブルーを構成する場合には、2種類以上の染料の組合せを用いることが好ましい。上記有機溶剤可溶性染料としては、2種類以上の染料を組合せて原色系を組上げることが好ましい。上記有機溶剤可溶性染料を2種類以上組合せる場合、その組合せとしては少なくとも吸収特性の異なる2種の染料の混合物として用いることが好ましい。上記吸収特性としては、例えば、最大吸収波長が挙げられる。この場合、例えば、最大吸収波長が50nm~250nm異なる染料の組合せが好ましく、50nm~200nm異なる染料の組合せが更に好ましい。このような好ましい有機溶剤可溶性染料の組合せとしては、例えば、ValifastYellow1101とAcidRed57との組合せ質量比2:3、DirectYellow33とDirectGreen27との組合せ質量比2:3、MordantViolet40とDirectGreen69との組合せ質量比1:2、等が挙げられる。着色剤の含有量は、着色剤により異なるが、硬化性、現像性、パターン形状、および混色等の観点から、組成物中の全固形分に対して、0.5~90質量が好ましく、10~80質量がより好ましく、30質量以上であることが特に好ましい。-B光重合開始剤-本発明のネガ型硬化性組成物は、光重合開始剤の少なくとも1種を含有する。光重合開始剤は、本発明のネガ型硬化性組成物に後述のラジカル重合性モノマーと共に含有される。これにより本発明の組成物をネガ型に構成することができる。本発明における光重合開始剤としては、上記ラジカル重合性モノマーを重合させ得るものであれば、特に限定されないが、特性、開始効率、吸収波長、入手性、コスト等の観点で選ばれるのが好ましい。上記光重合開始剤としては、例えば、ハロメチルオキサジアゾール化合物およびハロメチル-s-トリアジン化合物から選択される少なくとも一つの活性ハロゲン化合物、3-アリール置換クマリン化合物、ロフィン2量体、ベンゾフェノン化合物、アセトフェノン化合物およびその誘導体、シクロペンタジエン-ベンゼン-鉄錯体およびその塩、オキシム系化合物、等が挙げられる。上記ハロメチルオキサジアゾール化合物である活性ハロゲン化合物としては、特公昭57-6096号公報に記載の2-ハロメチル-5-ビニル-1,3,4-オキサジアゾール化合物等や、2-トリクロロメチル-5-スチリル-1,3,4-オキサジアゾール、2-トリクロロメチル-5-p-シアノスチリル-1,3,4-オキサジアゾール、2-トリクロロメチル-5-p-メトキシスチリル-1,3,4-オキサジアゾール、等が挙げられる。ハロメチル-s-トリアジン系化合物である活性ハロゲン化合物としては、特公昭59-1281号公報に記載のビニル-ハロメチル-s-トリアジン化合物、特開昭53-133428号公報に記載の2-ナフト-1-イル-4,6-ビスハロメチル-s-トリアジン化合物および4-p-アミノフェニル-2,6-ビスハロメチル-s-トリアジン化合物、等が挙げられる。上記ハロメチル-s-トリアジン系化合物として、具体的には、2,4-ビストリクロロメチル-6-p-メトキシスチリル-s-トリアジン、2,6-ビストリクロロメチル-4-3,4-メチレンジオキシフェニル-1,3,5-トリアジン、2,6-ビストリクロロメチル-4-4-メトキシフェニル-1,3,5-トリアジン、2,4-ビストリクロロメチル-6-1-p-ジメチルアミノフェニル-1,3-ブタジエニル-s-トリアジン、2-トリクロロメチル-4-アミノ-6-p-メトキシスチリル-s-トリアジン、2-ナフト-1-イル-4,6-ビストリクロロメチル-s-トリアジン、2-4-メトキシ-ナフト-1-イル-4,6-ビストリクロロメチル-s-トリアジン、2-4-エトキシ-ナフト-1-イル-4,6-ビストリクロロメチル-s-トリアジン、2-4-ブトキシ-ナフト-1-イル-4,6-ビストリクロロメチル-s-トリアジン、2-4-2-メトキシエチル-ナフト-1-イル-4,6-ビストリクロロメチル-s-トリアジン、2-4-2-エトキシエチル-ナフト-1-イル-4,6-ビストリクロロメチル-s-トリアジン、2-4-2-ブトキシエチル-ナフト-1-イル-4,6-ビストリクロロメチル-s-トリアジン、2-2-メトキシ-ナフト-1-イル-4,6-ビストリクロロメチル-s-トリアジン、2-6-メトキシ-5-メチル-ナフト-2-イル-4,6-ビストリクロロメチル-s-トリアジン、2-6-メトキシ-ナフト-2-イル-4,6-ビストリクロロメチル-s-トリアジン、2-5-メトキシ-ナフト-1-イル-4,6-ビストリクロロメチル-s-トリアジン、2-4,7-ジメトキシ-ナフト-1-イル-4,6-ビストリクロロメチル-s-トリアジン、2-6-エトキシ-ナフト-2-イル-4,6-ビストリクロロメチル-s-トリアジン、2-4,5-ジメトキシ-ナフト-1-イル-4,6-ビストリクロロメチル-s-トリアジン、4-p-N,N-ビスエトキシカルボニルメチルアミノフェニル-2,6-ビストリクロロメチル-s-トリアジン、4-o-メチル-p-N,N-ビスエトキシカルボニルメチルアミノフェニル-2,6-ビストリクロロメチル-s-トリアジン、4-p-N,N-ビスクロロエチルアミノフェニル-2,6-ビストリクロロメチル-s-トリアジン、4-o-メチル-p-N,N-ビスクロロエチルアミノフェニル-2,6-ビストリクロロメチル-s-トリアジン、4-p-N-クロロエチルアミノフェニル-2,6-ビストリクロロメチル-s-トリアジン、4-p-N-エトキシカルボニルメチルアミノフェニル-2,6-ビストリクロロメチル-s-トリアジン、4-p-N,N-ビスフェニルアミノフェニル-2,6-ビストリクロロメチル-s-トリアジン、4-p-N-クロロエチルカルボニルアミノフェニル-2,6-ビストリクロロメチル-s-トリアジン、4-p-N-p-メトキシフェニルカルボニルアミノフェニル-2,6-ビストリクロロメチル-s-トリアジン、4-m-N,N-ビスエトキシカルボニルメチルアミノフェニル-2,6-ビストリクロロメチル-s-トリアジン、4-m-ブロモ-p-N,N-ビスエトキシカルボニルメチルアミノフェニル-2,6-ビストリクロロメチル-s-トリアジン、4-m-クロロ-p-N,N-ビスエトキシカルボニルメチルアミノフェニル-2,6-ビストリクロロメチル-s-トリアジン、4-m-フロロ-p-N,N-ビスエトキシカルボニルメチルアミノフェニル-2,6-ビストリクロロメチル-s-トリアジン、4-o-ブロモ-p-N,N-ビスエトキシカルボニルメチルアミノフェニル-2,6-ビストリクロロメチル-s-トリアジン、4-o-クロロ-p-N,N-ビスエトキシカルボニルメチルアミノフェニル-2,6-ビストリクロロメチル-s-トリアジン、4-o-フロロ-p-N,N-ビスエトキシカルボニルメチルアミノフェニル-2,6-ビストリクロロメチル-s-トリアジン、4-o-ブロモ-p-N,N-ビスクロロエチルアミノフェニル-2,6-ビストリクロロメチル-s-トリアジン、4-o-クロロ-p-N,N-ビスクロロエチルアミノフェニル-2,6-ビストリクロロメチル-s-トリアジン、4-o-フロロ-p-N,N-ビスクロロエチルアミノフェニル-2,6-ビストリクロロメチル-s-トリアジン、4-m-ブロモ-p-N,N-ビスクロロエチルアミノフェニル-2,6-ビストリクロロメチル-s-トリアジン、4-m-クロロ-p-N,N-ビスクロロエチルアミノフェニル-2,6-ビストリクロロメチル-s-トリアジン、4-m-フロロ-p-N,N-ビスクロロエチルアミノフェニル-2,6-ビストリクロロメチル-s-トリアジン、4-m-ブロモ-p-N-エトキシカルボニルメチルアミノフェニル-2,6-ビストリクロロメチル-s-トリアジン、4-m-クロロ-p-N-エトキシカルボニルメチルアミノフェニル-2,6-ビストリクロロメチル-s-トリアジン、4-m-フロロ-p-N-エトキシカルボニルメチルアミノフェニル-2,6-ビストリクロロメチル-s-トリアジン、4-o-ブロモ-p-N-エトキシカルボニルメチルアミノフェニル-2,6-ビストリクロロメチル-s-トリアジン、4-o-クロロ-p-N-エトキシカルボニルメチルアミノフェニル-2,6-ビストリクロロメチル-s-トリアジン、4-o-フロロ-p-N-エトキシカルボニルメチルアミノフェニル-2,6-ビストリクロロメチル-s-トリアジン、4-m-ブロモ-p-N-クロロエチルアミノフェニル-2,6-ビストリクロロメチル-s-トリアジン、4-m-クロロ-p-N-クロロエチルアミノフェニル-2,6-ビストリクロロメチル-s-トリアジン、4-m-フロロ-p-N-クロロエチルアミノフェニル-2,6-ビストリクロロメチル-s-トリアジン、4-o-ブロモ-p-N-クロロエチルアミノフェニル-2,6-ビストリクロロメチル-s-トリアジン、4-o-クロロ-p-N-クロロエチルアミノフェニル-2,6-ビストリクロロメチル-s-トリアジン、4-o-フロロ-p-N-クロロエチルアミノフェニル-2,6-ビストリクロロメチル-s-トリアジン等が挙げられる。その他、上記光重合開始剤としては、みどり化学社製のTAZシリーズ例えば、TAZ-107、TAZ-110、TAZ-104、TAZ-109、TAZ-140、TAZ-204、TAZ-113、TAZ-123、PANCHIM社製のTシリーズ例えば、T-OMS、T-BMP、T-R、T-B、BASF社製のイルガキュアシリーズ例えば、イルガキュア651、イルガキュア184、イルガキュア500、イルガキュア1000、イルガキュア149、イルガキュア819、イルガキュア261、ダロキュアシリーズ例えばダロキュア1173、4,4-ビスジエチルアミノ-ベンゾフェノン、2-O-ベンゾイルオキシム-1-[4-フェニルチオフェニル]-1,2-オクタンジオン、2-ベンジル-2-ジメチルアミノ-4-モルホリノブチロフェノン、2,2-ジメトキシ-2-フェニルアセトフェノン、2-o-クロルフェニル-4,5-ジフェニルイミダゾリル二量体、2-o-フルオロフェニル-4,5-ジフェニルイミダゾリル二量体、2-o-メトキシフェニル-4,5-ジフェニルイミダゾリル二量体、2-p-メトキシフェニル-4,5-ジフェニルイミダゾリル二量体、2-p-ジメトキシフェニル-4,5-ジフェニルイミダゾリル二量体、2-2,4-ジメトキシフェニル-4,5-ジフェニルイミダゾリル二量体、2-p-メチルメルカプトフェニル-4,5-ジフェニルイミダゾリル二量体、ベンゾインイソプロピルエーテル、等も有用に用いられる。これら光重合開始剤の中でも、オキシム系化合物が好ましく、例えば、2-O-ベンゾイルオキシム-1-[4-フェニルチオフェニル]-1,2-オクタンジオン、および、1-O-アセチルオキシム-1-[9-エチル-6-2-メチルベンゾイル-9H-カルバゾール-3-イル]エタノンが特に好ましい。また、これら光重合開始剤には、増感剤や光安定剤を併用することができる。その具体例としては、ベンゾイン、ベンゾインメチルエーテル、9-フルオレノン、2-クロロ-9-フルオレノン、2-メチル-9-フルオレノン、9-アントロン、2-ブロモ-9-アントロン、2-エチル-9-アントロン、9,10-アントラキノン、2-エチル-9,10-アントラキノン、2-t-ブチル-9,10-アントラキノン、2,6-ジクロロ-9,10-アントラキノン、キサントン、2-メチルキサントン、2-メトキシキサントン、2-エトキシキサントン、チオキサントン、2,4-ジエチルチオキサントン、アクリドン、10-ブチル-2-クロロアクリドン、ベンジル、ジベンジルアセトン、p-ジメチルアミノフェニルスチリルケトン、p-ジメチルアミノフェニル-p-メチルスチリルケトン、ベンゾフェノン、p-ジメチルアミノベンゾフェノンまたはミヒラーケトン、p-ジエチルアミノベンゾフェノン、ベンゾアントロン等や特公昭51-48516号公報記載のベンゾチアゾール系化合物等や、チヌビン1130、同400等が挙げられる。本発明のネガ型硬化性組成物には、上述の光重合開始剤のほかに他の公知の光重合開始剤を使用することができる。具体的には、米国特許第2,367,660号明細書に開示されているビシナールポリケトルアルドニル化合物、米国特許第2,367,661号および第2,367,670号明細書に開示されているα-カルボニル化合物、米国特許第2,448,828号明細書に開示されているアシロインエーテル、米国特許第2,722,512号明細書に開示されているα-炭化水素で置換された芳香族アシロイン化合物、米国特許第3,046,127号および第2,951,758号明細書に開示されている多核キノン化合物、米国特許第3,549,367号明細書に開示されているトリアリールイミダゾールダイマー/p-アミノフェニルケトンの組合せ、特公昭51-48516号公報に開示されているベンゾチアゾール系化合物/トリハロメチール-s-トリアジン系化合物、等を挙げることができる。光重合開始剤の含有量としては、下記ラジカル重合性モノマー固形分質量に対して、0.01質量~50質量が好ましく、1質量~30質量がより好ましく、1質量~20質量が特に好ましい。光重合開始剤の含有量が0.01~50質量の範囲内にあると、重合が進み易く、膜強度を十分向上させることができる。-Cラジカル重合性モノマー-本発明のネガ型硬化性組成物はラジカル重合性モノマーの少なくとも1種を含有し、その含有量はネガ型硬化性組成物の全固形分に対して、10~50質量である。本発明においてラジカル重合性モノマーの含有量は10~40質量であることが好ましい。ラジカル重合性モノマーの含有量が、10質量未満では露光部の硬化性が不足する。また、50質量を超えると未露光部の溶出性が低下する。本発明において用いられるラジカル重合性モノマーとしては、少なくとも1つの付加重合可能なエチレン性二重結合を有し、且つ、常圧下で100°C以上の沸点を持つ化合物が好ましい。上述の光重合開始剤等と共に含有することにより、本発明の組成物をネガ型に構成することができる。上記ラジカル重合性モノマーの例としては、ポリエチレングリコールモノメタアクリレート、ポリプロピレングリコールモノメタアクリレート、フェノキシエチルメタアクリレート、等の単官能のアクリレートやメタアクリレート;ポリエチレングリコールジメタアクリレート、トリメチロールエタントリメタアクリレート、ネオペンチルグリコールジメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ヘキサンジオールメタアクリレート、トリメチロールプロパントリスアクリロイルオキシプロピルエーテル、トリスアクリロイロキシエチルイソシアヌレート、グリセリンやトリメチロールエタン等の多官能アルコールにエチレンオキサイドやプロピレンオキサイドを付加させた後メタアクリレート化したもの;特公昭48-41708号、特公昭50-6034号、特開昭51-37193号の各公報に記載されているようなウレタンアクリレート類;特開昭48-64183号、特公昭49-43191号、特公昭52-30490号各公報に記載されているポリエステルアクリレート類;エポキシ樹脂とメタアクリル酸との反応生成物であるエポキシアクリレート類等の多官能のアクリレートやメタアクリレートおよびこれらの混合物;を挙げることができる。更に、日本接着協会誌Vol.20、No7、300~308頁に光硬化性モノマーおよびオリゴマーとして紹介されているものも挙げることができる。本発明におけるラジカル重合性モノマーとしては、多官能メタアクリル化合物であることが好ましい。-Dバインダー-本発明のネガ型硬化性組成物はバインダーの少なくとも1種を含有し、その含有量はネガ型硬化性組成物の全固形分に対して20質量以下である。本発明においてはその含有量は0~10質量であることが好ましく、0~5質量であることがより好ましい。バインダーの含有量が20質量を超えると、感度が低下すると共にネガ型硬化性組成物によって支持体上に形成されるパターンの支持体への密着性が低下する。すなわち、ネガ型硬化性組成物においては、少なくとも、それによって形成されるパターンの支持体への密着性の点で、バインダー含有量が少ないほうが好ましい。本発明におけるバインダーとしては、特に限定なく公知のバインダーを用いることができるが、耐熱性、現像性、入手性等の観点から選ばれることが好ましい。上記バインダーとしては、線状有機高分子重合体であり、且つ、有機溶剤に可溶で、弱アルカリ水溶液で現像できるものが好ましい。このような線状有機高分子重合体としては、側鎖にカルボン酸を有するポリマー、例えば特開昭59-44615号、特公昭54-34327号、特公昭58-12577号、特公昭54-25957号、特開昭59-53836号、特開昭59-71048号の各公報に記載されているような、メタクリル酸共重合体、アクリル酸共重合体、イタコン酸共重合体、クロトン酸共重合体、マレイン酸共重合体、部分エステル化マレイン酸共重合体等が挙げられ、同様に側鎖にカルボン酸を有する酸性セルロース誘導体が有用である。上記のほか、本発明におけるバインダーとしては、水酸基を有するポリマーに酸無水物を付加させたもの等や、ポリヒドロキシスチレン系樹脂、ポリシロキサン系樹脂、ポリ2-ヒドロキシエチルメタアクリレート、ポリビニルピロリドンやポリエチレンオキサイド、ポリビニルアルコール、等も有用である。また、上記線状有機高分子重合体は、親水性を有するモノマーを共重合したものであってもよく、この例としては、アルコキシアルキルメタアクリレート、ヒドロキシアルキルメタアクリレート、グリセロールメタアクリレート、メタアクリルアミド、N-メチロールアクリルアミド、2級若しくは3級のアルキルアクリルアミド、ジアルキルアミノアルキルメタアクリレート、モルホリンメタアクリレート、N-ビニルピロリドン、N-ビニルカプロラクタム、ビニルイミダゾール、ビニルトリアゾール、メチルメタアクリレート、エチルメタアクリレート、分岐若しくは直鎖のプロピルメタアクリレート、分岐若しくは直鎖のブチルメタアクリレート、または、フェノキシヒドロキシプロピルメタアクリレート、等が挙げられる。その他、上記親水性を有するモノマーとしては、テトラヒドロフルフリル基、燐酸、燐酸エステル、4級アンモニウム塩、エチレンオキシ鎖、プロピレンオキシ鎖、スルホン酸およびその塩、モルホリノエチル基等を含んでなるモノマー等も有用である。また、本発明におけるバインダーは、架橋効率を向上させるために、重合性基を側鎖に有してもよく、例えば、アリル基、メタアクリル基、アリルオキシアルキル基等を側鎖に含有するポリマー等も有用である。上述の重合性基を含有するポリマーの例としては、市販品のKSレジスト-106大阪有機化学工業株製、サイクロマーPシリーズダイセル化学工業株製等が挙げられる。また、硬化皮膜の強度を上げるためにアルコール可溶性ナイロンや2,2-ビス-4-ヒドロキシフェニル-プロパンとエピクロルヒドリンとのポリエーテル等も有用である。これら各種バインダーの中でも、耐熱性の観点からは、ポリヒドロキシスチレン系樹脂、ポリシロキサン系樹脂、アクリル系樹脂、アクリルアミド系樹脂、アクリル/アクリルアミド共重合体樹脂が好ましく、現像性制御の観点からは、アクリル系樹脂、アクリルアミド系樹脂、アクリル/アクリルアミド共重合体樹脂が好ましい。上記アクリル系樹脂としては、ベンジルメタアクリレート、メタアクリル酸、ヒドロキシエチルメタアクリレート、メタアクリルアミド等から選ばれるモノマーからなる共重合体や、市販品のKSレジスト-106大阪有機化学工業株製、サイクロマーPシリーズダイセル化学工業株製等が好ましい。上記バインダーとしては、現像性、液粘度等の観点から重量平均分子量GPC法で測定されたポリスチレン換算値が1000~2×105の重合体が好ましく、2000~1×105の重合体がより好ましく、5000~5×104の重合体が特に好ましい。-E単官能チオール化合物-本発明のネガ型硬化性組成物は単官能チオール化合物の少なくとも1種を含有する。これにより、高感度で現像性に優れ、矩形な微細パターン形成が可能なネガ型硬化性組成物とすることができる。一般的に、パターン形成工程の露光過程において、膜深部の露光は表層部に比べ充分でない場合がある。そのため、特に、ラジカル重合性モノマー含有量に対してバインダー量が少ないような低バインダー含有量処方においては現像性が過剰になる傾向があり、現像後のパターン根元が細ってしまう問題が生じ得る。本発明のネガ型硬化性組成物は、単官能チオール化合物を含むことで、低バインダー含有量処方において感度を高めるだけでなく、現像後のパターン根元細りの発生を抑制し、矩形性の高い微細なパターンを形成することが可能になる。また、固体撮像素子用カラーフィルタ作製用途の場合には1.5μm以下の膜厚が要求されるため、硬化性組成物中に多量の着色剤を添加しなければならず、これにより基板との密着が不充分となる傾向があったが、単官能チオール化合物を含むことで、驚くべきことにパターンと支持体との密着性が向上するという効果が得られる。更に、単官能チオール化合物であることにより、長期間におよぶ保存安定性にも優れており、これら効果については多官能チオール化合物に比べ、はるかに優れた、あるいは多官能チオール化合物には見られない効果である。本発明において単官能チオール化合物の含有量は、ネガ型硬化性組成物の全固形分に対して上記単官能チオール化合物の含有量は、組成物中の全固形分に対して0.1~20質量であることが好ましく、1~20質量であることが更に好ましい。上記単官能チオール化合物の含有量が0.1~20質量の範囲内にあると、露光部の硬化性を良好にすることができ、未露光部溶出性が高く、ネガ型硬化性組成物の保存安定性にも優れる。更に、本発明における単官能チオール化合物の含有量は、上記ラジカル重合性モノマーの含有量よりも少ない含有量であることが好ましい。これにより本発明のネガ型硬化性組成物をより高感度に、また、形成されるパターンの支持体への密着性をより高くすることができる。本発明において単官能チオール化合物とは、チオール基を分子内に1個だけ含む化合物を意味する。上記単官能チオール化合物としては、不揮発性と膜内拡散性の点から、分子量100以上の低分子化合物が好ましく、具体的には、分子量100~1500であることが好ましく、150~1000が更に好ましい。また、単官能チオール化合物はチオール基以外の置換基を更に有していてもよい。本発明における単官能チオール化合物の具体例としては、1ヘキサンチオール、1オクタンチオール、2メチル1ブタンチオール、2-メチル-2-ブタンチオール、アリールメルカプタン、シクロヘキシルメルカプタン、チオフェノール、フェネチルメルカプタン、2-エチルチオフェノール、4メトキシベンゾチオフェノール、2-ナフタレンチオール、メルカプトイミダゾール、メルカプトオキサゾール、メルカプトチアゾール、メルカプトトリアゾール、メルカプトチアジアゾール、メルカプトオキサジアゾール、メルカプトベンゾイミダゾール、メルカプトベンゾオキサゾール、メルカプトベンゾチアゾール、及びそれら誘導体等を挙げることができる。中でも、メルカプトイミダゾール、メルカプトオキサゾール、メルカプトチアゾール、メルカプトトリアゾール、メルカプトチアジアゾール、メルカプトベンゾイミダゾール、メルカプトベンゾオキサゾール、メルカプトベンゾチアゾール、及びそれら誘導体等のヘテロ環単官能チオール化合物が好ましく、N-フェニルメルカプトベンゾイミダゾール、2-メルカプト-5-メチルチオ-1,3,4-チアジアゾール、2-メルカプト-5-メトキシエチルチオ-1,3,4-チアジアゾール、5-ヘキサノキシエトキシ-2-メルカプト-6-メチル-1,3-ベンゾオキサゾール等が特に好ましい。本発明において、上記着色剤、ラジカル重合性モノマー、バインダーおよび単官能チオールの含有量の組合せとしては、A着色剤の含有量が全固形分に対して20~80質量であり、上記Cラジカル重合性モノマーの含有量が全固形分に対して10~50質量であり、上記Dバインダーの含有量が固形分に対して0~20質量であり、上記E単官能チオール化合物の含有量が固形分に対して1~20質量であることが好ましい。各含有量が上記の範囲内にあると、感度および得られるパターンの矩形性をより向上させることができ、更にはパターンと支持体との密着性、保存安定性により優れたネガ型硬化生成物を得ることができる。また本発明においては、着色剤が有機溶剤可溶性染料であって、ラジカル重合性モノマーが多官能メタアクリル化合物であって、単官能チオール化合物がヘテロ環チオール化合物であることが好ましい。これにより、感度および得られるパターンの矩形性をより向上させることができ、更にはパターンと支持体との密着性、保存安定性により優れたネガ型硬化生成物とすることができる。-架橋剤-本発明においては、補足的に架橋剤を用いて更に高度に硬化させた膜を得ることも可能である。以下、架橋剤について説明する。本発明に使用可能な架橋剤としては、架橋反応により膜硬化を行えるものであれば特に限定はなく、例えば、aエポキシ樹脂、bメチロール基、アルコキシメチル基、およびアシロキシメチル基から選ばれる少なくとも一つの置換基で置換された、メラミン化合物、グアナミン化合物、グリコールウリル化合物またはウレア化合物、cメチロール基、アルコキシメチル基、およびアシロキシメチル基から選ばれる少なくとも一つの置換基で置換された、フェノール化合物、ナフトール化合物またはヒドロキシアントラセン化合物、が挙げられる。中でも、エポキシ樹脂が好ましく、特に多官能エポキシ樹脂が好ましい。上記aエポキシ樹脂としては、エポキシ基を有し、かつ架橋性を有するものであれば、いかなるエポキシ樹脂であってもよい。例えば、ビスフェノールAジグリシジルエーテル、エチレングリコールジグリシジルエーテル、ブタンジオールジグリシジルエーテル、へキサンジオールジグリシジルエーテル、ジヒドロキシビフェニルジグリシジルエーテル、フタル酸ジグリシジルエステル、N,N-ジグリシジルアニリン等の2価のグリシジル基含有低分子化合物、同様に、トリメチロールプロパントリグリシジルエーテル、トリメチロールフェノールトリグリシジルエーテル、TrisP-PAトリグリシジルエーテル等に代表される3価のグリシジル基含有低分子化合物、同様に、ペンタエリスリトールテトラグリシジルエーテル、テトラメチロールビスフェノールAテトラグリシジルエーテル等に代表される4価のグリシジル基含有低分子化合物、同様に、ジペンタエリスリトールペンタグリシジルエーテル、ジペンタエリスリトールヘキサグリシジルエーテル等の多価グリシジル基含有低分子化合物、ポリグリシジルメタアクリレート、2,2-ビスヒドロキシメチル-1-ブタノールの1,2-エポキシ-4-2-オキシラニルシクロヘキサン付加物等に代表されるグリシジル基含有高分子化合物、等が挙げられる。上記架橋剤bに含まれるメチロール基、アルコキシメチル基、アシロキシメチル基が置換している数としては、メラミン化合物の場合2~6、グリコールウリル化合物、グアナミン化合物、ウレア化合物の場合は2~4が好ましく、より好ましくはメラミン化合物の場合5~6、グリコールウリル化合物、グアナミン化合物、ウレア化合物の場合は3~4である。以下、上記bのメラミン化合物、グアナミン化合物、グリコールウリル化合物およびウレア化合物を総じて、bに係るメチロール基、アルコキシメチル基またはアシロキシメチル基含有化合物という。上記bに係るメチロール基含有化合物は、bに係るアルコキシメチル基含有化合物をアルコール中で塩酸、硫酸、硝酸、メタンスルホン酸等の酸触媒存在下、加熱することにより得られる。上記bに係るアシロキシメチル基含有化合物は、bに係るメチロール基含有化合物を塩基性触媒存在下、アシルクロリドと混合攪拌することにより得られる。以下、上記置換基を有するbに係る化合物の具体例を挙げる。上記メラミン化合物として、例えば、ヘキサメチロールメラミン、ヘキサキスメトキシメチルメラミン、ヘキサメチロールメラミンのメチロール基の1~5個がメトキシメチル化した化合物またはその混合物、ヘキサキスメトキシエチルメラミン、ヘキサキスアシロキシメチルメラミン、ヘキサメチロールメラミンのメチロール基の1~5個がアシロキシメチル化した化合物またはその混合物、などが挙げられる。上記グアナミン化合物として、例えば、テトラメチロールグアナミン、テトラキスメトキシメチルグアナミン、テトラメチロールグアナミンの1~3個のメチロール基をメトキシメチル化した化合物またはその混合物、テトラキスメトキシエチルグアナミン、テトラキスアシロキシメチルグアナミン、テトラメチロールグアナミンの1~3個のメチロール基をアシロキシメチル化した化合物またはその混合物などが挙げられる。上記グリコールウリル化合物としては、例えば、テトラメチロールグリコールウリル、テトラキスメトキシメチルグリコールウリル、テトラメチロールグリコールウリルのメチロール基の1~3個をメトキシメチル化した化合物またはその混合物、テトラメチロールグリコールウリルのメチロール基の1~3個をアシロキシメチル化した化合物またはその混合物、などが挙げられる。上記ウレア化合物として、例えば、テトラメチロールウレア、テトラキスメトキシメチルウレア、テトラメチロールウレアの1~3個のメチロール基をメトキシメチル化した化合物またはその混合物、テトラキスメトキシエチルウレア、などが挙げられる。これらbに係る化合物は、単独で使用してもよく、組合せて使用してもよい。上記cの架橋剤、即ち、メチロール基、アルコキシメチル基、およびアシロキシメチル基から選ばれる少なくとも一つの基で置換された、フェノール化合物、ナフトール化合物またはヒドロキシアントラセン化合物は、上記架橋剤bの場合と同様、熱架橋により上塗りフォトレジストとのインターミキシングを抑制すると共に、膜強度を更に高めるものである。以下、これら化合物を総じて、cに係るメチロール基、アルコキシメチル基またはアシロキシメチル基含有化合物ということがある。上記架橋剤cに含まれるメチロール基、アシロキシメチル基またはアルコキシメチル基の数としては、一分子当り最低2個必要であり、熱架橋性および保存安定性の観点から、骨格となるフェノール化合物の2位,4位が全て置換されている化合物が好ましい。また、骨格となるナフトール化合物、ヒドロキシアントラセン化合物も、OH基のオルト位、パラ位が全て置換されている化合物が好ましい。上記フェノール化合物の3位または5位は、未置換であっても置換基を有していてもよい。上記ナフトール化合物においても、OH基のオルト位以外は、未置換であっても置換基を有していてもよい。上記cに係るメチロール基含有化合物は、フェノール性OH基の2位または4位が水素原子である化合物を原料に用い、これを水酸化ナトリウム、水酸化カリウム、アンモニア、テトラアルキルアンモニウムヒドロキシド等の、塩基性触媒の存在下でホルマリンと反応させることにより得られる。上記cに係るアルコキシメチル基含有化合物は、cに係るメチロール基含有化合物をアルコール中で塩酸、硫酸、硝酸、メタンスルホン酸等の酸触媒の存在下で加熱することにより得られる。上記cに係るアシロキシメチル基含有化合物は、cに係るメチロール基含有化合物を塩基性触媒の存在下アシルクロリドと反応させることにより得られる。架橋剤cにおける骨格化合物としては、フェノール性OH基のオルト位またはパラ位が未置換の、フェノール化合物、ナフトール、ヒドロキシアントラセン化合物等が挙げられ、例えば、フェノール、クレゾールの各異性体、2,3-キシレノ-ル、2,5-キシレノ-ル、3,4-キシレノール、3,5-キシレノール、ビスフェノールAなどのビスフェノール類、4,4-ジビスヒドロキシビフェニル、TrisP-PA本州化学工業株製、ナフトール、ジヒドロキシナフタレン、2,7-ジヒドロキシアントラセン、等が使用される。上記架橋剤cの具体例としては、フェノール化合物として、例えば、トリメチロールフェノール、トリスメトキシメチルフェノール、トリメチロールフェノールの1~2個のメチロール基をメトキシメチル化した化合物、トリメチロール-3-クレゾール、トリスメトキシメチル-3-クレゾール、トリメチロール-3-クレゾールの1~2個のメチロール基をメトキシメチル化した化合物、2,6-ジメチロール-4-クレゾール等のジメチロールクレゾール、テトラメチロールビスフェノールA、テトラキスメトキシメチルビスフェノールA、テトラメチロールビスフェノールAの1~3個のメチロール基をメトキシメチル化した化合物、テトラメチロール-4,4-ジヒドロキシビフェニル、テトラメトキシメチル-4,4-ジヒドロキシビフェニル、TrisP-PAのヘキサメチロール体、TrisP-PAのヘキサメトキシメチル体、TrisP-PAのヘキサメチロール体の1~5個のメチロール基をメトキシメチル化した化合物、ビスヒドロキシメチルナフタレンジオール、等が挙げられる。また、ヒドロキシアントラセン化合物として、例えば、1,6-ビスヒドロキシメチル-2,7-ジヒドロキシアントラセン等が挙げられ、アシロキシメチル基含有化合物として、例えば、上記メチロール基含有化合物のメチロール基を、一部または全部アシロキシメチル化した化合物等が挙げられる。これらの化合物の中で好ましいものとしては、トリメチロールフェノール、ビスヒドロキシメチル-p-クレゾール、テトラメチロールビスフェノールA、TrisP-PA本州化学工業株製のヘキサメチロール体またはそれらのメチロール基がアルコキシメチル基およびメチロール基とアルコキシメチル基との両方で置換されたフェノール化合物が挙げられる。これらcに係る化合物は、単独で使用してもよく、組み合わせて使用してもよい。本発明のネガ型硬化性組成物における上記架橋剤の総含有量としては、素材により異なるが、硬化性を向上させる観点から、該硬化性組成物の固形分質量に対して、1~70質量が好ましく、5~50質量がより好ましく、7~30質量が特に好ましい。-熱重合防止剤-本発明のネガ型硬化性組成物には、以上のほか、更に熱重合防止剤を加えておくことが好ましい。例えば、ハイドロキノン、p-メトキシフェノール、ジ-t-ブチル-p-クレゾール、ピロガロール、t-ブチルカテコール、ベンゾキノン、4,4-チオビス3-メチル-6-t-ブチルフェノール、2,2-メチレンビス4-メチル-6-t-ブチルフェノール等が有用である。-有機溶剤-本発明に用いることのできる有機溶剤は、各成分の溶解性やネガ型硬化性組成物の塗布性を満足すれば基本的に特に限定されないが、特に染料、バインダーの溶解性、塗布性、安全性を考慮して選ばれることが好ましい。また、本発明のネガ型硬化性組成物を調製する際には、少なくとも2種類の有機溶剤を含むことが好ましい。上記有機溶剤としては、エステル類、例えば、酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、等;3-オキシプロピオン酸メチル、3-オキシプロピオン酸エチル、3-メトキシプロピオン酸メチル、3-メトキシプロピオン酸エチル、3-エトキシプロピオン酸メチル、3-エトキシプロピオン酸エチル、等;2-オキシプロピオン酸メチル、2-オキシプロピオン酸エチル、2-オキシプロピオン酸プロピル等、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル、2-オキシ-2-メチルプロピオン酸エチル、2-メトキシ-2-メチルプロピオン酸メチル、2-エトキシ-2-メチルプロピオン酸エチル、等;ピルビン酸メチル、ピルビン酸エチル、ピルビン酸プロピル、アセト酢酸メチル、アセト酢酸エチル、2-オキソブタン酸メチル、2-オキソブタン酸エチル、等;エーテル類、例えば、ジエチレングリコールジメチルエーテル、テトラヒドロフラン、エチレングリコールモノメチルエーテル、エチレングリコールモノエチルエーテル、メチルセロソルブアセテートエチレングリコールモノメチルエーテルアセテート、エチルセロソルブアセテートエチレングリコールモノエチルエーテルアセテート、ジエチレングリコールモノメチルエーテル、ジエチレングリコールモノエチルエーテル、ジエチレングリコールモノブチルエーテル、エチルカルビトールアセテートジエチレングリコールモノエチルエーテルアセテート、ブチルカルビトールアセテートジエチレングリコールモノブチルエーテルアセテート、プロピレングリコールモノメチルエーテル、プロピレングリコールモノメチルエーテルアセテート、プロピレングリコールモノエチルエーテルアセテート、プロピレングリコールモノプロピルエーテルアセテート、等;ケトン類、例えば、メチルエチルケトン、シクロヘキサノン、2-ヘプタノン、3-ヘプタノン、等;芳香族炭化水素類、例えば、トルエン、キシレン、等が好ましい。上述の通りこれらの有機溶剤は、着色剤およびバインダーの溶解性、塗布面状の改良などの観点から、2種以上を混合してもよく、特に、上記3-エトキシプロピオン酸メチル、3-エトキシプロピオン酸エチル、エチルセロソルブアセテート、乳酸エチル、ジエチレングリコールジメチルエーテル、酢酸ブチル、3-メトキシプロピオン酸メチル、2-ヘプタノン、シクロヘキサノン、エチルカルビトールアセテート、ブチルカルビトールアセテート、プロピレングリコールメチルエーテル、およびプロピレングリコールメチルエーテルアセテートから選択される2種以上で構成される混合溶液が好適に用いられる。本発明における有機溶剤の使用量は、塗布性の観点から、本発明のネガ型硬化性組成物の全固形分濃度が5~80質量になる量とすることが好ましく、5~60質量が更に好ましく、10~50質量が特に好ましい。<各種添加物>本発明のネガ型硬化性組成物には、必要に応じて、各種添加物、例えば充填剤、上記以外の高分子化合物、界面活性剤、密着促進剤、酸化防止剤、紫外線吸収剤、凝集防止剤等を配合することができる。上記各種添加物の具体例としては、ガラス、アルミナ等の充填剤;ポリビニルアルコール、ポリアクリル酸、ポリエチレングリコールモノアルキルエーテル、ポリフロロアルキルアクリレート等の結着樹脂以外の高分子化合物;ノニオン系、カチオン系、アニオン系等の界面活性剤;ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロキシプロピルトリメトキシシラン、3-メルカプトプロピルトリメトキシシラン等の密着促進剤;2,2-チオビス4-メチル-6-t-ブチルフェノール、2,6-ジ-t-ブチルフェノール等の酸化防止剤;2-3-t-ブチル-5-メチル-2-ヒドロキシフェニル-5-クロロベンゾトリアゾール、アルコキシベンゾフェノン等の紫外線吸収剤;およびポリアクリル酸ナトリウム等の凝集防止剤を挙げることができる。また、非画像部のアルカリ溶解性を促進し、本発明のネガ型硬化性組成物の現像性の更なる向上を図る場合には、該組成物に有機カルボン酸、好ましくは分子量1000以下の低分子量有機カルボン酸の添加を行うことができる。具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸;シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸;トリカルバリル酸、アコニット酸、カンホロン酸等の脂肪族トリカルボン酸;安息香酸、トルイル酸、クミン酸、ヘメリト酸、メシチレン酸等の芳香族モノカルボン酸;フタル酸、イソフタル酸、テレフタル酸、トリメリト酸、トリメシン酸、メロファン酸、ピロメリト酸等の芳香族ポリカルボン酸;フェニル酢酸、ヒドロアトロパ酸、ヒドロケイ皮酸、マンデル酸、フェニルコハク酸、アトロパ酸、ケイ皮酸、シンナミリデン酢酸、クマル酸、ウンベル酸等のその他のカルボン酸が挙げられる。《カラーフィルタおよびその製造方法》次に、本発明のカラーフィルタについて、その製造方法を通じて詳述する。本発明のカラーフィルタの製造方法においては、既述の本発明のネガ型硬化性組成物が用いられる。本発明のネガ型硬化性組成物を支持体上に回転塗布、流延塗布、ロール塗布等の塗布方法により塗布してネガ型硬化性組成物層を形成し、該層を所定のマスクパターンを介して露光し、現像液で現像することによって、ネガ型の着色パターンを支持体上に形成する画像形成工程。また、必要により、形成された着色パターンを加熱および/または露光により硬化する硬化工程を含んでいてもよい。本発明のネガ型硬化性組成物は、プロキシミティ方式、ミラープロジェクション方式、およびステッパー方式のいずれの方式で露光をおこなってもよいが、特に、ステッパー方式縮小投影露光機を用いた縮小投影露光方式で露光をおこなうのが好ましい。係るステッパー方式は、露光量を段階的に変動しながら露光をおこなうことによってパターンを形成するものであり、かかるステッパー露光を行った際に特に本発明の効果の一つであるパターンの矩形性をより良好にすることができる。また、上記ステッパー露光に用いる露光装置としては、例えば、i線ステッパー商品名:FPA-3000i5、キャノン株製等を用いることができる。カラーフィルタの作製においては、上記画像形成工程および必要により硬化工程を所望の色相数だけ繰り返すことにより、所望の色相よりなるカラーフィルタを作製することができる。この際に使用される光若しくは放射線としては、特にg線、h線、i線等の紫外線が好ましく用いられる。上記支持体としては、例えば、液晶表示素子等に用いられるソーダガラス、ホウケイ酸ガラス例えば、パイレックス登録商標ガラス、石英ガラスおよびこれらに透明導電膜を付着させたものや、撮像素子等に用いられる光電変換素子基板、例えばシリコン基板等や、相補性金属酸化膜半導体CMOS等が挙げられる。これらの基板は、各画素を隔離するブラックストライプが形成されている場合もある。また、これらの支持体上には、必要により、上部の層との密着改良、物質の拡散防止あるいは基板表面の平坦化のために下塗り層を設けてもよい。上記現像液としては、本発明のネガ型硬化性組成物の未硬化部を溶解する一方、照射部は溶解しない組成よりなるものであればいかなるものも用いることができる。具体的には、種々の有機溶剤の組合せやアルカリ性の水溶液を用いることができる。上記有機溶剤としては、本発明のネガ型硬化性組成物を調製する際に使用される前述の有機溶剤が挙げられる。上記アルカリ性の水溶液としては、例えば、水酸化ナトリウム、水酸化カリウム、炭酸ナトリウム,硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-5.4.0-7-ウンデセン等のアルカリ性化合物を、濃度が0.001~10質量、好ましくは0.01~1質量となるように溶解してなるアルカリ性水溶液が好適である。尚、このようなアルカリ性水溶液からなる現像液を使用した場合は、一般に、現像後水で洗浄する。本発明のカラーフィルタは、液晶表示素子やCCD等の固体撮像素子に用いることができ、特に100万画素を超えるような高解像度のCCD素子やCMOS等に好適である。本発明のカラーフィルタは、例えば、CCDを構成する各画素の受光部と集光するためのマイクロレンズとの間に配置されるカラーフィルタとして用いることができる。以下、本発明を実施例により具体的に説明するが、本発明はその主旨を超えない限り、以下の実施例に限定されるものではない。尚、特に断りのない限り、部及びは質量基準である。参考例11ネガ型硬化性組成物の調製以下に示す組成で各化合物を混合して溶解し、ネガ型硬化性組成物を調製した。組成シクロヘキサノン有機溶剤26gDバインダー樹脂A2.0gベンジルメタクリレート/メタクリル酸共重合体=80/20モル比Cラジカル重合性モノマーモノマーA3.0gラジカル重合性モノマー:ジペンタエリスリトールヘキサアクリレートB光重合開始剤0.5g商品名:TAZ-107、みどり化学株製A着色剤有機溶剤可溶性染料3.0gValifastyellow1101E単官能チオール化合物0.5g2-メルカプト-5-メチルチオ-1,3,4-チアジアゾール:MMT2下塗り層付ガラス基板の作製ガラス基板支持体、商品名:コーニング1737、コーニング社製を1NaOH水で超音波洗浄した後、水洗、脱水ベーク220°C/30分を行なった。次いで、レジスト溶液商品名:CT-2010L、富士フイルムエレクトロニクスマテリアルズ株製を、洗浄後のガラス基板上に膜厚1μmになるようにスピンコーターミカサ株製、1H-D7を用いて塗布し、220°Cで1時間加熱乾燥し、硬化膜下塗り層を形成した。3ネガ型硬化性組成物の露光現像画像形成工程上記1で得られたネガ型硬化性組成物を、上記2で得られた下塗り層付ガラス基板の下塗り層の上に膜厚が1μmになるようにスピンコーターを用いて塗布し、100°Cで120秒間プリベークし、支持体上にレジスト層ネガ型硬化性組成物層が形成されたサンプルを作製した。実施例2、3、5、6、8、10、12、14、18、19、21、22、28、29、31及び32、並びに参考例4、7、9、11、13、15~17、20、23~27及び30参考例1において、ネガ型硬化性組成物に含まれる各組成を下記表1及び表2に示す組成にそれぞれ変更した以外は参考例1と同様にして、ネガ型硬化性組成物を調製し、サンプルを作製した。比較例1~6参考例1において、ネガ型硬化性組成物に含まれる各組成を下記表2に示す組成にそれぞれ変更した以外は参考例1と同様にして、比較用のネガ型硬化性組成物を調製し、サンプルを作製した。4カラーフィルタの作製及び評価1カラーフィルタの作製及び感度の評価各実施例および比較例において作製したサンプルについて、i線縮小投影露光装置キャノン株製、FPA-3000i5を使用して、レジスト層に365nmの波長で縦1.5μm×横1.5μmのマスクを通して露光量を変化させて照射した。照射後、現像液商品名:CD-2060、富士フイルムエレクトロニクスマテリアルズ株製を使用して、23°Cで60秒間現像した。次いで、流水で20秒間リンスした後、スプレー乾燥して、パターン画像を形成してカラーフィルタを得た。画像形成は、光学顕微鏡およびSEM写真観察により通常の方法で確認した。この際、縦1.5μm×横1.5μmの画素パターンと、該画素パターン間のスペースと、の幅が1:1になる露光量を適正露光量とし、その露光量を感度とした。数字が小さい方が高感度となり好ましい。結果を下記表1及び表2に示す。2プロファイル上記1において、適正露光量時に形成された画素パターンについて、SEM画像にてパターン断面を観察した。この際、良好な矩形なプロファイルであるものを○と評価し、やや逆テーパー根元が細い形状であるものを△と評価し、完全に逆テーパー形状のものを×、現像不良又は現像残渣発生を□、パターン形成できず評価できないものを-と評価した。結果を表1及び表2に示す。表1、表2中の各略号は以下の通りである。光重合開始剤オキシムA:2-O-ベンゾイルオキシム-1-[4-フェニルチオフェニル]-1,2-オクタンジオンBASF社製オキシムB:1-O-アセチルオキシム-1-[9-エチル-6-2-メチルベンゾイル-9H-カルバゾール-3-イル]エタノン単官能チオール化合物NPhMBI:N-フェニルメルカプトベンゾイミダゾールHMMBO:5-ヘキサノキシエトキシ-2-メルカプト-6-メチル-13-ベンゾオキサゾールETPh:2-エチルチオフェノールMMET:2-メルカプト-5-メトキシエチルチオ-1,3,4-チアジアゾールMMT:2-メルカプト-5-メチルチオ-134-チアジアゾール多官能チオール化合物TMMP:トリメチロールプロパントリス3メルカプトプロピオネート上記表1及び表2から、単官能チオール化合物を用いた実施例においては、感度に優れ、パターンの矩形性も良好であった。中でも単官能へテロ環チオール化合物を用いたものは更に感度が良好であった。これに対し、単官能チオールを用いなかった比較例1においては、感度およびパターンの矩形性が共に悪かった。多官能チオール化合物を用いた比較例2では感度良好であったが、プロファイルの矩形性が悪く、逆テーパー形状であった。バインダー多添加の比較例3においては実施例と比べ感度が低い結果となった。また、上記により作製されたカラーフィルタは、矩形性に優れ、現像残渣のない良好なプロファイルを示した。"